КЕРАМИЧЕСКАЯ МАССА ДЛЯ ПРОИЗВОДСТВА КИРПИЧА
CERAMIC MIXTURE FOR MAKING BRICK

Изобретение относится к области технологии силикатов и касается составов керамических масс для производства кирпича.
Известна керамическая масса следующего состава, мас.%: глина тугоплавкая 20,0-30,0; кварциты 70,0-80,0 [1]. Предел прочности при сжатии изделий, полученных из такой керамической массы, составляет 53,6-56 МПа.
Задачей изобретения является повышение прочности кирпича, полученного из керамической массы.
Технический результат достигается тем, что керамическая масса для производства кирпича, содержащая глину тугоплавкую, кварциты, дополнительно содержит тальк и фосфат кальция при следующем соотношении компонентов, мас.%: глина тугоплавкая 72,0-76,0; кварциты 10,0-14,0; тальк 6,0-8,0; фосфат кальция 6,0-8,0.
В составе керамической массы для производства кирпича могут быть использованы качественные глины тугоплавкие любых месторождений.
В таблице приведены составы керамической массы.
Таблица.
Компоненты
Состав, мас.%:
1
2
3
Глина тугоплавкая
76,0
74,0
72,0
Кварциты
10,0
12,0
14,0
Тальк
8,0
7,0
6,0
Фосфат кальция
6,0
7,0
8,0
Предел прочности при сжатии, МПа
~70
~70
~70
2
Компоненты дозируют в требуемых количествах. Кварциты размалывают до получения порошка с удельной поверхностью 2500-3000 см/г и смешивают с фосфатом кальция, измельченными тальком и тугоплавкой глиной. Массу увлажняют до 18-23% и формуют из нее пластическим способом кирпич, который сушат до влажности не более 6% и обжигают при температуре 1280-1320°C. Возможно нанесение на поверхности кирпича (ложок, тычок) до его обжига слоя тугоплавкой глазури.
Источник информации
1. SU 1542932, C04B 33/00, 1990.